(57)【要約】【課題】石綿及び石綿含有廃棄物１を安全に無害化する装置を具えることを特徴とする石綿処理システム及び石綿処理方法を提供する。【解決手段】本発明の石綿処理システム及び石綿処理方法は、石綿及び石綿含有廃棄物１を１０００℃以上の温度において溶融処理する装置を具えることを特徴とする。【選択図】図１
2007216079.tif 000002
【特許請求の範囲】
【請求項１】
石綿及び石綿を含有する屑等の廃石綿含有廃棄物を、１０００℃以上の温度において溶鉱炉、シャフト炉、竪型炉、電気炉、転炉、高周波誘導炉等で溶融固化処理することを特徴とする石綿処理システム。
【請求項２】
請求項１において、石綿及び石綿を含有する屑等の石綿含有廃棄物を溶鉱炉、シャフト炉、竪型炉、電気炉、転炉、高周波誘導炉等に投入して、石綿含有廃棄物を生成するスラグに混合溶解させることにより、石綿の融点を下げる手段を有する石綿処理システム。
【請求項３】
請求項２において、石綿及び石綿を含有する屑等の石綿含有廃棄物を溶鉱炉、シャフト炉、竪型炉、電気炉、転炉、高周波誘導炉等に投入して、廃石綿のスラグへの溶解を容易にするために、造滓剤としてＣａＯ源の石灰石、又はＳｉＯ２源の軟珪石、又は両方を廃棄物とともに投入し、石綿と混合溶解させることにより、石綿の融点を下げる手段を有する請求項２記載の石綿処理システム。
【請求項４】
請求項２において、石綿及び石綿を含有する屑等の石綿含有廃棄物を溶鉱炉、シャフト炉、竪型炉、電気炉、転炉、高周波誘導炉等に投入して、廃石綿のスラグへの溶解を容易にするために、造滓剤として焼却灰又は飛灰又は両方を廃棄物とともに投入し、石綿と混合溶解させることにより、石綿の融点を下げる手段を有する請求項２記載の石綿処理システム。
【請求項５】
請求項２において、石綿及び石綿を含有する屑等の石綿含有廃棄物を溶鉱炉、シャフト炉、竪型炉、電気炉、転炉、高周波誘導炉等に投入して、廃石綿のスラグへの溶解を容易にするために、造滓剤としてガラス屑又は陶器屑又は両方を廃棄物とともに投入し、石綿と混合溶解させることにより、石綿の融点を下げる手段を有する請求項２記載の石綿処理システム。
【請求項６】
請求項２において、石綿及び石綿を含有する屑等の石綿含有廃棄物を溶鉱炉、シャフト炉、竪型炉、電気炉、転炉、高周波誘導炉等に投入して、廃石綿のスラグへの溶解を容易にするために、造滓剤として高炉スラグ等の鉄鋼スラグを廃棄物とともに投入し、石綿と混合溶解させることにより、石綿の融点を下げる手段を有する請求項２記載の石綿処理システム。
【請求項７】
請求項２において、石綿及び石綿を含有する屑等の石綿含有廃棄物を溶鉱炉、シャフト炉、竪型炉、電気炉、転炉、高周波誘導炉等に投入して、廃石綿のスラグへの溶解を容易にするために、造滓剤として汚泥、鉱さい、がれき類、ばいじん等の産業廃棄物を廃棄物とともに投入し、石綿と混合溶解させることにより、石綿の融点を下げる手段を有する請求項２記載の石綿処理システム。
【請求項８】
石綿及び石綿を含有する屑等の石綿含有廃棄物を溶鉱炉、シャフト炉、竪型炉、電気炉、転炉、高周波誘導炉等に投入して、廃石綿のスラグへの溶解を容易にするために、造滓剤の成分調整を行い、請求項３から請求項７の組み合わせ投入を行うことでスラグの流動性を良くし、石綿と混合溶解させることにより、石綿の融点を下げる手段を有する請求項２記載の石綿処理システム。
【請求項９】
請求項８において、石綿及び石綿を含有する屑等の石綿含有廃棄物を溶鉱炉、シャフト炉、竪型炉、電気炉、転炉、高周波誘導炉等に投入して、廃石綿のスラグへの溶解を容易にするために、造滓剤の成分調整を行い、廃石綿を含むすべての投入物からスラグの成分であるＣａＯやＳｉＯ２やＭｇＯやＡｌ２Ｏ３の組成割合を計算・予測し、それらのスラグ組成の塩基度、即ち  ＣａＯ／ＳｉＯ２又は（ＣａＯ＋ＭｇＯ）／（ＳｉＯ２＋Ａｌ２Ｏ３）を０．１５から１．４５の範囲に保ち、スラグを溶けやすくし、廃石綿との接触を容易にすることにより、石綿の融点を下げる手段を有する請求項２記載の石綿処理システム。
【請求項１０】
石綿及び石綿を含有する屑等の廃石綿含有廃棄物を、１０００℃以上の温度において溶鉱炉、シャフト炉、竪型炉、電気炉、転炉、高周波誘導炉等で溶融固化処理することを特徴とする石綿処理方法。
【請求項１１】
請求項１０において、石綿及び石綿を含有する屑等の石綿含有廃棄物を溶鉱炉、シャフト炉、竪型炉、電気炉、転炉、高周波誘導炉等に投入して、石綿含有廃棄物を生成するスラグに混合溶解させろことにより、石綿の融点を下げる工程を有する石綿処理方法。
【請求項１２】
請求項１１において、石綿及び石綿を含有する屑等の石綿含有廃棄物を溶鉱炉、シャフト炉、竪型炉、電気炉、転炉、高周波誘導炉等に投入して、廃石綿のスラグへの溶解を容易にするために、造滓剤としてＣａＯ源の石灰石、又はＳｉＯ２源の軟珪石、又は両方を廃棄物とともに投入し、石綿と混合溶解させることにより、石綿の融点を下げる工程を有する請求項１１記載の石綿処理方法。
【請求項１３】
請求項１１において、石綿及び石綿を含有する屑等の石綿含有廃棄物を溶鉱炉、シヤフト炉、竪型炉、電気炉、転炉、高周波誘導炉等に投入して、廃石綿のスラグへの溶解を容易にするために、造滓剤として焼却灰又は飛灰又は両方を廃棄物とともに投入し、石綿と混合溶解させることにより、石綿の融点を下げる工程を有する請求項１１記載の石綿処理方法。
【請求項１４】
請求項１１において、石綿及び石綿を含有する屑等の石綿含有廃棄物を溶鉱炉、シヤフト炉、竪型炉、電気炉、転炉、高周波誘導炉等に投入して、廃石綿のスラグへの溶解を容易にするために、造滓剤としてガラス屑又は陶器屑又は両方を廃棄物とともに投入し、石綿と混合溶解させることにより、石綿の融点を下げる工程を有する請求項２記載の石綿処理方法。
【請求項１５】
請求項１１において、石綿及び石綿を含有する屑等の石綿含有廃棄物を溶鉱炉、シャフト炉、竪型炉、電気炉、転炉、高周波誘導炉等に投入して、廃石綿のスラグへの溶解を容易にするために、造滓剤として高炉スラグ等の鉄鋼スラグを廃棄物とともに投入し、石綿と混合溶解させることにより、石綿の融点を下げる工程を有する請求項１１記載の石綿処理方法。
【請求項１６】
請求項１１において、石綿及び石綿を含有する屑等の石綿含有廃棄物を溶鉱炉、シャフト炉、竪型炉、電気炉、転炉、高周波誘導炉等に投入して、廃石綿のスラグへの溶解を容易にするために、造滓剤として汚泥、鉱さい、がれき類、ばいじん等の産業廃棄物を廃棄物とともに投入し、石綿と混合溶解させることにより、石綿の融点を下げる工程を有する請求項１１記載の石綿処理方法。
【請求項１７】
石綿及び石綿を含有する屑等の石綿含有廃棄物を溶鉱炉、シャフト炉、竪型炉、電気炉、転炉、高周波誘導炉等に投入して、廃石綿のスラグへの溶解を容易にするために、造滓剤の成分調整を行い、請求項１２から請求項１６の組み合わせ投入を行うことでスラグの流動性を良くし、石綿と混合溶解させることにより、石綿の融点を下げる工程を有する請求項１１記載の石綿処理システム。
【請求項１８】
請求項１７において、石綿及び石綿を含有する屑等の石綿含有廃棄物を溶鉱炉、シャフト炉、竪型炉、電気炉、転炉、高周波誘導炉等に投入して、廃石綿のスラグへの溶解を容易にするために、造滓剤の成分調整を行い、廃石綿を含むすべての投入物からスラグの成分であるＣａＯやＳｉＯ２やＭｇＯやＡｌ２Ｏ３の組成割合を計算・予測し、それらのスラグ組成の塩基度、即ち  ＣａＯ／ＳｉＯ２又は（ＣａＯ＋ＭｇＯ）／（ＳｉＯ２＋Ａｌ２Ｏ３）を０．１５から１．４５の範囲に保ち、スラグを溶けやすくし、廃石綿との接触を容易にすることにより、石綿の融点を下げる工程を有する請求項１１記載の石綿処理方法。
【発明の詳細な説明】
【技術分野】
【０００１】  本発明は石綿及び石綿含有廃棄物を処理するシステム及び方法に関する。
【背景技術】
【０００２】  石綿は、経済的に安価であり、物質的特性にも優れているため、様々な工業製品に使用されてきた。優れた特性としては、不燃・断熱性、抗張力、絶縁性、耐薬品性、耐食・耐久性、親和性、防音性、耐摩耗性があげられる。【０００３】  不燃・断熱性に優れているために、建築物用建材として広範囲で使用され、建物の屋根、屋根用波板、石膏板及び天井用化粧板等に使用されていた。【０００４】  その反面、石綿は耐火・耐熱性に富んだ資材であったため焼却処理が出来なかった。そのため多くはシュレッダーで破砕して埋立てしていたため、石綿繊維の飛散が大問題であった。【０００５】  その空中に飛散した石綿繊維を肺に吸入すると、約２０年から４０年の潜伏期間を経た後に、肺がんや中皮腫の病気を引き起こす確率が高いため、衛生上・環境上非常に大きな問題である。【０００６】  廃棄する石綿は、埋立する以外は、処理する方法が無いのが現状であった。【０００７】  溶融固化する方法として、その融点以上に加熱して溶かして固化する方法（請求項１）もあるが、クリソタイル（白石綿）の融点は１５２１℃であり、連続かつ大量に溶解固化させるのは現実的でない。【０００８】  特許文献１に記載された処理方法は、石綿を硬化させるだけであり、石綿の処理時においての飛散の防止には努めていない。
【特許文献１】  特許公開２００２−１３７９７６号公報
【発明の開示】
【発明が解決しようとする課題】
【０００９】  本発明の目的は、石綿及び石綿含有廃棄物１の処理システム及び処理方法を提供することである。
【課題を解決するための手段】
【００１０】  上記目的を達成するため、１０００℃以上の温度を保つことのできる溶融装置２を具えることにある。【００１１】  溶融装置２の内部雰囲気を１０００℃以上に保ち、その溶融装置２の内部に石綿及び石綿含有廃棄物１を装入する。【００１２】  溶融装置２の内部温度は１２００℃以上が好ましい。【００１３】  しかし、溶融装置２の中に請求項３から請求項８に記載した副資材３を添加すること、更に石綿を請求項９の塩基度（ＣａＯ／ＳｉＯ２又は（ＣａＯ＋ＭｇＯ）／（ＳｉＯ２＋Ａｌ２Ｏ３））に調整することにより石綿の融点を下げることができ、１２００℃以下でも溶融可能となる。【００１４】  しかも、石綿及び石綿含有廃棄物１を溶融装置２により溶融した際スラグ４となり、その生成したスラグ４は、セメントの材料や肥料や道路の路盤材やレンガ等に利用可能である。【００１５】  本発明の石綿処理方法は、石綿及び石綿含有廃棄物１を１０００℃以上（１２００℃以上が望ましい）の温度において溶融処理する工程とを具えることにある。
【発明の効果】
【００１６】  本発明によって、今まで処理が困難で埋立ばかりされてきた石綿及び石綿含有廃棄物１を無害化処理することができる。【００１７】  また、シュレッダー等の破砕工程が不要なため、石綿及び石綿含有廃棄物１中の石綿の針状繊維が飛散して環境が汚染されるのを防止でき、飛散した石綿繊維を吸った際におこる人的被害の低減に大きく寄与できる。【００１８】  さらに、石綿及び石綿含有廃棄物１を無害化して再資源化することが可能になるため、埋立地の問題や埋立後の環境汚染を防止することができる。
【発明を実施するための最良の形態】
【００１９】  以下、本発明の実施形態を図面を参照しながら説明する。
図１は、石綿処理方法は、石綿及び石綿含有廃棄物１を１０００℃以上の温度において溶融処理する溶融装置２のフローチャートを示したものである。【００２０】  図１に示す溶融装置２は装置内部の雰囲気温度を１０００℃以上に保つような構造をしている。【００２１】  溶融装置２内部の温度を１０００℃以上に昇温する燃料は、石炭やコークス等の固形燃料が望ましいが、重油や灯油等の液体燃料や天然ガスを利用したバーナー等でもよい。【００２２】  石綿及び石綿含有廃棄物１を溶融装置２に装入して溶融する際、請求項３から請求項７に記述した副資材３を添加して石綿の融点を下げることにより、石綿独自で溶融するより低い温度で溶融できる。【００２３】  溶融装置２で石綿及び石綿含有廃棄物１を溶融した際にスラグ４として排出される。このスラグ４は、セメントの材料や肥料や道路の路盤材やレンガ等に利用可能である。
【実施例１】
【００２４】  本発明の石綿処理システム（図１）を用いて、石綿及び石綿含有廃棄物１を溶融してできたスラグの成分を測定して、通常のスラグと測定した値を比較したところほとんど差は見られなかった。下表にスラグの主な成分の測定結果を示す。
この結果から、スラグへの影響はほとんどないものと考えてよい。
【表１】
2007216079.tif 000003
【産業上の利用可能性】
【００２５】  本発明によれば、今まで処理が困難で埋立処理されてきた石綿及び石綿含有廃棄物１を、埋立処理せずに無害化処理することができる。【００２６】  また、シュレッダー等の破砕工程が不要なため、石綿及び石綿含有廃棄物１中の石綿の針状繊維が飛散して環境が汚染されるのを防止でき、飛散した石綿繊維を吸った際におこる人的被害の低減にも大きく寄与できる。【００２７】  さらに、石綿及び石綿含有廃棄物１を無害化して再資源化することが可能になるため、埋立地の問題や埋立後の環境汚染を防止することができる。
【図面の簡単な説明】
【００２８】
【図１】  本発明に従う石綿処理システムの代表的なフローチャートである。
【符号の説明】
【００２９】１  石綿及び石綿含有廃棄物
２  溶融装置
３  副資材
４  スラグ
【図１】
2007216079.tif 000004